(57)【要約】【課題】本発明は、体圧分散性が良く上面全体をほぼ一様な温度分布とすることができる保温用マットを提供することを目的とするものである。【解決手段】保温用マットは、通気性を有するクッション体２と、クッション体２を内包するとともに導入口部４が形成された袋状カバー体１とを備え、下記（１）及び（２）の条件を満たす。（１）前記袋状カバー体は、上面部分の通気度が下面部分の通気度よりも大きくなっており、上面部分の通気度が２ｃｍ3／ｃｍ2／秒〜６０ｃｍ3／ｃｍ2／秒であり、下面部分の通気度が０ｃｍ3／ｃｍ2／秒〜２ｃｍ3／ｃｍ2／秒である。（２）前記クッション体は、厚さが１５ｍｍ〜１００ｍｍであり、かつ通気度が１００ｃｍ3／ｃｍ2／秒〜４００ｃｍ3／ｃｍ2／秒であり、７５％圧縮時の応力が２００Ｎ〜５００Ｎである。【選択図】図１
2013172876.tif 000002
【特許請求の範囲】
【請求項１】
通気性を有するクッション体と、前記クッション体を内包するとともに導入口部が形成された袋状カバー体とを備え、下記（１）及び（２）の条件を満たす保温用マット。
（１）前記袋状カバー体は、上面部分の通気度が下面部分の通気度よりも大きくなっており、上面部分の通気度が２ｃｍ3／ｃｍ2／秒〜６０ｃｍ3／ｃｍ2／秒であり、下面部分の通気度が０ｃｍ3／ｃｍ2／秒〜２ｃｍ3／ｃｍ2／秒である。
（２）前記クッション体は、厚さが１５ｍｍ〜１００ｍｍであり、かつ通気度が１００ｃｍ3／ｃｍ2／秒〜４００ｃｍ3／ｃｍ2／秒であり、７５％圧縮時の応力が２００Ｎ〜５００Ｎである。
【請求項２】
請求項１に記載の保温用マットにおいて、前記導入口部から導入された温風を前記クッション材の下方に誘導するガイド部を備える保温用マット。
【請求項３】
請求項１又は２に記載の保温用マットにおいて、前記クッション体は、立体繊維構造物からなる保温用マット。
【請求項４】
請求項１又は２に記載の保温用マットにおいて、前記クッション体は、立体織物構造物からなる保温用マット。
【発明の詳細な説明】
【技術分野】
【０００１】
本発明は、寝具や介護等で使用される温風吹き出し機能を有する保温用マット(ベッドパッド)であり、特に手術や治療時における被術者の体を温めるための保温用マットに関するものである。
【背景技術】
【０００２】
近年、高齢化が進み、寝たきりの被介護者が増加してきているが、こうした寝たきりの被介護者では床ずれを起こし易くなるため、床ずれ予防に有効な体圧分散性及び通気性の優れたマットが求められている。
【０００３】
また、長時間にわたる手術においては、被術者はベッドの上で横臥した状態を長時間維持するように強いられるため、褥瘡が生じやすいという問題がある。さらに、全身麻酔が施された被術者は、ベッドの上で横臥した状態のままとなるため、体温低下による血行不良や衰弱をきたす要因になる場合がある。近年では、ペットとして飼われている犬や猫のような小動物の手術が行われるようになってきており、手術中の体温低下は小動物の生命に関わるため、手術中の小動物の体温低下を防止する保温用マットが強く求められている。
【０００４】
こうした要望に対応するため、従来から温風を吹き出すマットについて様々な提案がなされている。例えば、特許文献１には、無数の連通空隙と弾力性を有する素材からなる粗状流動層と、高反撥性、柔軟性及び非通気性のある素材からなる下側クッション層と、低反撥性、柔軟性及び通気性を有する素材からなる上側クッション層を非通気性と柔軟性を有する素材からなるマットカバーで構成し、マットレス本体に吹込みホースと吸出しホースに接続し温風を循環流動させる方法が提案されている。
【０００５】
また、特許文献２には、通気性の良好な通気弾性層と、その通気弾性層の上面を除く側面を覆う通気性のない膜体または布からなる被覆部材を備え、その被覆部材から通気弾性層の側面に温風等を通気弾性層内で分散させた後に、その上面から外部に放出させる方法が提案されている。
【先行技術文献】
【特許文献】
【０００６】
【特許文献１】特開２００８−２７８９９２号公報
【特許文献２】特開平１１−５６５３７号公報
【発明の概要】
【発明が解決しようとする課題】
【０００７】
特許文献１では、マットカバーが非通気性で温風を循環流動する方法であるため、寝具用としては保温効果があるが、掛け布団の無い手術用や入浴治療等に使用することは難しい。また、装置が大掛かりで騒音も大きくなる可能性があり、簡単に移動したり、洗濯、消毒等が難しいといった問題がある。また、温風の直接吹き出しがなく、マットカバーからの伝熱のみで温めるため、体温維持や乾燥に用いる場合には十分な効果が得られず、長時間使用時には低温火傷の危険も大きくなる。
【０００８】
また、特許文献２では、通気弾性層は通気度が高い（推奨される立体編物積層物は２００ｃｍ3／ｃｍ2／秒〜８００ｃｍ3／ｃｍ2／秒）ため、側面から吹き込まれた温風は直ぐ上方に抜けてしまい、マット全体の温度を一様に保つことは難しい。そのため、温風をマット全体に送るための多くの仕切り板が必要となる。また、マット全体が大きな装置となるため、簡単に移動したり、洗濯、消毒等が難しいものとなっている。
【０００９】
寝具や介護等の分野、特に手術や治療時において求められるマットとしては、（１）体圧分散性の良いクッション性を有し、（２）短時間でマット全体が一様な温度分布となるように温風が上面より吹き出し、（３）軽くて移動が簡単に行えて取り扱いが容易で、（４）洗濯及び消毒等が可能で、（５）使用時の送風量が少なく送風機等の騒音が小さい、といった要望をできるだけ満たす必要がある。
【００１０】
そこで、本発明は、体圧分散性が良く上面全体をほぼ一様な温度分布とすることができる保温用マットを提供することを目的とするものである。
【課題を解決するための手段】
【００１１】
本発明に係る保温用マットは、通気性を有するクッション体と、前記クッション体を内包するとともに導入口部が形成された袋状カバー体を備え、下記（１）及び（２）の条件を満たす。
（１）前記袋状カバー体は、通気度の異なる２種以上のシート材からなり、上面部分のシート材の通気度が２ｃｍ3／ｃｍ2／秒〜６０ｃｍ3／ｃｍ2／秒であり、下面部分のシート材の通気度が０ｃｍ3／ｃｍ2／秒〜２ｃｍ3／ｃｍ2／秒である。
（２）前記クッション体は、厚さが１５ｍｍ〜１００ｍｍであり、かつ通気度が１００ｃｍ3／ｃｍ2／秒〜４００ｃｍ3／ｃｍ2／秒であり、７５％圧縮時の応力が２００Ｎ〜５００Ｎである。
【発明の効果】
【００１２】
本発明は、通気性を有するクッション体及びクッション体を内包するとともに導入口部が形成された袋状カバー体から構成され、袋状カバー体が上記の（１）の条件の通気度を備えるとともにクッション体が上記の（２）の条件の通気度を備えることで、これらの通気度の組み合せによりマット上面全体から温風が吹き出すようになって短時間でほぼ一様の温度分布となる。また、クッション体の厚さ及び圧縮特性を上記の条件（２）のように設定することで、良好な体圧分散性を得ることができる。
【００１３】
なお、本発明における通気度とは、ＪＩＳ  Ｌ  １０９６に規定する織物及び編物の生地試験方法Ａ法（フラジール形法）に準じて測定される。また、本発明における７５％圧縮時の応力（以下「７５％圧縮応力」という）とは、ＪＩＳ  Ｋ  ６４００−２（Ｄ法）に準じて、クッション体から厚さ５０ｍｍ×横３８０ｍｍ×縦３８０ｍｍの試験片を切り出して、直径２００ｍｍの加圧板で試験片を垂直方向に押圧して最初の厚さの７５％ひずみ量まで圧縮した時の応力である。
【図面の簡単な説明】
【００１４】
【図１】本発明に係る実施形態に関する平面図である。
【図２】図１のＡ−Ａ断面図である。
【図３】立体織物構造体の一例に関する断面図を模式的に示している。
【図４】立体織物構造体が圧縮された場合における経糸の変形の様子を示す模式図である。
【図５】扁平モノフィラメントの断面図である。
【図６】図１に示す実施形態の変形例に関する平面図である。
【図７】図１のＢ−Ｂ断面図である。
【図８】立体織物構造体の断面写真である。
【図９】温度測定結果を示す表である。
【図１０】使用試験の測定結果を示すグラフである。
【発明を実施するための形態】
【００１５】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１６】
図１は、本発明に係る実施形態に関する平面図であり、図２は、図１のＡ−Ａ断面図である。保温用マットは、袋状カバー体１及びクッション体２を備えている。袋状カバー体１は、シート状の上面部分１０及び下面部分１１を重ねて周縁部を接続することで袋状に形成されている。上面部分１０及び下面部分１１の周縁部の対向する２辺部は縫合等により接続されている。残りの対向する２辺部の一方は、導入口部４が突出するように形成されており、他方はファスナー又は面ファスナー等が取り付けられて開閉可能に形成されてクッション体２の出入口部３となっている。
【００１７】
袋状カバー体１の内部には、導入口部４側に帯状のガイド部５が取り付けられており、ガイド部５の導入口部４側の長辺部は全長にわたって上面部分１０に接続されている。クッション体２を出入口部３から袋状カバー体１の内部に挿入すると、図１に示すように、クッション体２の先端部分がガイド部５と上面部分１０との間に入り込んでクッション体２が袋状カバー体１に内包された状態となる。
【００１８】
袋状カバー体１の内部にガイド部５がない場合には、導入口部４からクッション体２の上部や上面部分１０に温風が直接流入して、上面部分１０の表面温度が不均一化する要因となるが、導入口部４から流入した温風をガイド部５によりクッション体２の下面側に流入させることで、温風がクッション体２全体に拡がりながら上方に流れるようになって上面部分１０全体から温風を吹き出すようになる。なお、ガイド部５の代わりにクッション体２に温風を誘導するガイド部を形成するようにしてもよい。また、導入口部４を袋状カバー体１の下側に設けてクッション体２の下面側に温風が流入するようにしてもよい。
【００１９】
上面部分１０の通気度は、下面部分１１の通気度よりも大きくなっており、２ｃｍ3／ｃｍ2／秒〜６０ｃｍ3／ｃｍ2／秒に設定されている。通気度が２ｃｍ3／ｃｍ2／秒未満では、上面部分１０の温風吹き出しが少なく、体温保持効果が十分ではない。通気度が６０ｃｍ3／ｃｍ2／秒を超えると、局部的に温風が抜けたり、吹き出す温風が強すぎて手術や治療の妨げとなったりする。より好ましくは、上面部分１０の通気度を５ｃｍ3／ｃｍ2／秒〜３０ｃｍ3／ｃｍ2／秒とするとよい。
【００２０】
下面部分１１の通気度は、０ｃｍ3／ｃｍ2／秒〜２ｃｍ3／ｃｍ2／秒に設定されている。下面部分１１からの少量の温風の漏れは周囲を保温するので問題はないが、２ｃｍ3／ｃｍ2／秒を超えると、下面部分１１から漏れ出す温風が多くなり、上面部分１０からの温風の吹き出しが減少して十分な体温保持効果が得られなくなる。
【００２１】
上面部分１０及び下面部分１１に用いるシート材は、上記の通気度を有する柔軟性のある素材であればよく特に限定されないが、取り扱い性及び洗濯耐久性等の点から布帛を使用することが好ましい。さらに、目付けが１００ｇ／ｍ2〜３００ｇ／ｍ2の布帛であることがより好ましく、織物であることがさらに好ましい。目付けが小さすぎると、強度が弱くなったり、通気度が大きくなるため好ましくない。また、通気度の小さい布帛としては、織物にカレンダー(圧縮)処理したり、樹脂加工を施したものを使用することができる。通気度の大きい布帛としては、平組織の織物、または綾組織の織物を使用することができる。また、手術用として使用する場合には、血液等の滲み込みを防ぐために布帛に撥水処理加工するとよい。
【００２２】
上面部分１０及び下面部分１１には、通気度が異なるシート材を用いてもよく、また部分的に通気度が異なるように複数種類のシート材を組み合せてもよい。また、同じシート材を用いる場合でも下面部分１１を複数枚重ねて上面部分１０と通気度が異なるようにすればよい。
【００２３】
導入口部４は、１箇所でもよいが、複数箇所に設けることもできる。また、導入口部４に用いる素材は通気性の小さいシート材であればよく、下面部分１１と同一の素材を用いることもできる。クッション体２を出入口部３から取出すことができるので、袋状カバー体１及びクッション体２を別々に洗濯や消毒を行うことが可能となる。
【００２４】
クッション体２は、体圧分散性を向上させるとともに上面部分１０からの温風の吹き出しが一様となるように制御して上面部分１０の温度分布を均一化する。そのため、クッション体２としては、厚さが１５ｍｍ〜１００ｍｍであり、かつ通気度が１００ｃｍ3／ｃｍ2／秒〜４００ｃｍ3／ｃｍ2／秒であり、７５％圧縮応力が２００Ｎ〜５００Ｎである通気性弾性構造体が用いられる。
【００２５】
クッション体２の厚さは、１５ｍｍ未満では、被術者が横臥した状態ではクッション体２が潰れて上面と下面とが密着した状態となって良好な体圧分散性が得られないばかりではなく密着部分が温風を遮るため一様な温風制御ができなくなる。また、１００ｍｍを超えると、被術者が横臥した状態では不安定となって揺れやすくなるため使用感が悪くなり、また手術等を行う場合に被術者が静止せずに支障を来すようになる。クッション体２の厚さは、より好ましくは２０ｍｍ〜５０ｍｍに設定するとよい。
【００２６】
クッション体２の通気度は、１００ｃｍ3／ｃｍ2／秒未満では、クッション体２の内部を通過する温風が減少してクッション体２の周囲から上面部分１０に吹き出す量が増加するようになって上面部分１０における温度分布が均一化しなくなる。また、４００ｃｍ3／ｃｍ2／秒を超えると、クッション体２の導入口部４に近い部分から温風が吹き抜けるようになり、上面部分１０の温度分布が偏ったものとなる。クッション体２の通気度は、好ましくは１５０ｃｍ3／ｃｍ2／秒〜３５０ｃｍ3／ｃｍ2／秒に設定するとよい。
【００２７】
クッション体２の７５％圧縮応力は、２００Ｎ未満では、柔らかすぎて被術者が横臥した状態ではクッション体２が潰れて上面と下面とが密着した状態となって好ましくない。また、５００Ｎを超えると、硬すぎて体圧分散性が不均一となって好ましくない。クッション体２の好ましい７５％圧縮応力は２５０〜３５０Ｎである。
【００２８】
クッション体２は、上記条件を満たしていれば素材を問わないが、軽量で洗濯や消毒処理が可能という点から立体繊維構造物を用いることが好ましい。立体繊維構造物には、３次元絡み合い融着構造体（例えば、東洋紡績株式会社製ブレスエアー（登録商標））、立体編物構造体（例えば、旭化成工業株式会社製フュージョン（登録商標））、立体織物構造体等が挙げられる。特に、立体織物構造体は、内部の空気層を空隙率（全体積に占める空隙の割合）９０％以上に形成可能で、容易に多層構造にすることができるので、厚さが薄い場合でも体圧分散性が良く、層内を温風が流通しやすい構造になって上面から吹き出す風量が一様となるので、上面部分１０の温度分布が均一化しやすく、クッション体２の素材としてより好ましい。
【００２９】
図３は、立体織物構造体の一例に関する断面図を模式的に示している。この例では、平織で織成された地組織２０が上下に多重に組織され、経糸方向に高収縮糸２１が多数配列して織り込まれている。地組織２０が上下の高収縮糸２１に交互に交絡して波状に湾曲した状態に構成される。地組織２０が波状に湾曲することで、多数の連通空隙部２２が緯糸方向に沿って配列された層構造Ｍが複数形成されている。このように連通空隙部２２を多数形成することで、クッション体として用いた場合、内部の空気層を空隙率９０％以上に設定することができ、クッション体２全体への温風の流通を一様にすることができる。特に、導入口部から流入する温風の空気の流れに沿うように連通空隙部２２を設定することで（図１の矢印方向）、流入した温風が連通空隙部２２を流通してクッション体全体の隅々に迅速に送風されるようになる。また、連通空隙部２２は地組織２０により囲まれているため、連通空隙部２２内に送風された温風は、地組織２０を通過して周囲に一様に拡がっていくようになる。
【００３０】
層構造Ｍでは、地組織２０を構成する経糸２０ａが上下の高収縮糸２１に交絡して間隔を保持することで連通空隙部２２が維持されるようになっており、経糸２０ａが連通空隙部２２の骨格形成を担っている。そして、地組織２０を構成する緯糸２０ｂが経糸２０ａに織り込まれることで、経糸２０ａ全体が一体化して機能するようになっている。地組織２０を構成する経糸２０ａに低収縮の扁平モノフィラメントが用いられている。
【００３１】
また、立体織物構造体の外表面である最上面及び最下面は、平面状の織物構造２３により構成されている。織物構造２３は平織で織成されており、その経糸は直線的に配列されており、高収縮糸が使用されている。緯糸は経糸に織り込まれており、各種機能（例えば、嵩高性、吸湿・速乾性、消臭性、抗菌性など）を持った繊維を使用することができる。平面状の織物構造２３により荷重を面で受けるので、連通空隙部２２が安定して変形し良好な圧縮特性を示すとともに、外表面に凹凸形状がないので、使用時において凹凸面による肌の刺激のない肌触りの良好なクッション体を得ることができる。
【００３２】
図４は、立体織物構造体が圧縮された場合における経糸２０ａの変形の様子を示す模式図である。圧縮前の状態では、経糸２０ａは波状に湾曲変形して多数の連通空隙部２２が形成されており、最上面には経糸２３ａ及び緯糸２３ｂを平織に織成した織物構造２３が形成されている（図４（ａ）参照）。上方から織物構造２３に荷重が加わって圧縮された場合、経糸２０ａは扁平モノフィラメントからなるため緯糸方向に倒れることなく上部から撓んで圧縮変形し、また最上面において織物構造２３により経糸２０ａが連結されているため、横倒れすることなく安定した状態でそのまま上下方向に潰されるように圧縮変形していく（図４（ｂ）参照）。したがって、立体織物構造体全体として横ずれが発生せず、経糸２０ａ自体の剛性で荷重を支えるようになって違和感のない自然なクッション性を発揮するようになる。また、横倒れによる根元部分のねじれが発生しないため、経糸２０ａの弾性回復力が損なわれることがなく、良好なクッション性を安定して維持できる。
【００３３】
立体織物構造体の連通空隙部２２は、扁平モノフィラメントからなる経糸２０ａとマルチフィラメントからなる高収縮糸２１により実質的に形成される。多重織物組織で経糸方向に織り込まれた扁平モノフィラメント（経糸２０ａ）とマルチフィラメント（高収縮糸２１）が製織後の熱処理でマルチフィラメントが高収縮し、扁平モノフィラメントがループ状に撓むことで連通空隙部２２が形成される。したがって、マルチフィラメントは高収縮特性を備えることが必要で、好ましい沸水収縮率は１０％から５０％である。扁平モノフィラメントは低収縮率である方が好ましく、沸水収縮率が６％以下であるとよい。ここで、沸水収縮率（ＢＷＳ）は、繊維を沸騰水中に１０分間浸漬したときの収縮率である。
【００３４】
立体織物構造体における地組織２０の経糸２０ａに用いられる扁平モノフィラメントは、繊度が１００ｄｔｅｘ以上、１０，０００ｄｔｅｘ以下のものが好ましい。繊度が１００ｄｔｅｘ未満では、圧縮による剛性が低く柔かいためクッション体として不適である。また、繊度が１０，０００ｄｔｅｘを超えると、剛性が高くなって固くなり、クッション体としては不適である。より好ましくは、３００ｄｔｅｘ以上、１，０００ｄｔｅｘ以下である。
【００３５】
扁平モノフィラメントは、扁平度（Ｈ）を次の式に示すようにｂとａの比で規定される。
Ｈ＝ｂ／ａ
ａ及びｂは、次の方法で求めることができる。まず、扁平モノフィラメントの横断面を撮影した写真に基づいて横断面の長手方向の最大長さ（ｂ）及びその断面積（Ｓ）を求める。図５には、種々の扁平モノフィラメントの断面を示しており、それぞれの場合のｂ及びＳを例示している。そしてｂ及びＳが求められた後次の式によりａを求める。
ａ= ４Ｓ／πｂ
断面が楕円の場合には、ｂは長軸の長さとなり、ａは短軸の長さとなる。
【００３６】
そして、本発明に用いられる扁平モノフィラメントの扁平度（Ｈ）は、１.２〜４.５に設定するとよい。Ｈが１.２未満の場合は、上述した従来例で説明した経糸のように、荷重が加わると横倒れして根元部分において捩れが発生する。Ｈが４．５を超えると製織等の加工工程でモノフィラメントが割れたり折れたりする。より好ましくは、２.０〜４．０である。
【００３７】
扁平モノフィラメントを構成するポリマーとしては、例えばポリエステル、ポリアミド、芳香族ポリアミド、ポリビニルアルコール及びポリオレフィン等が挙げられる。好ましくは、変形復元性が優れているポリエステル、ポリアミドを用いるとよい。より好ましくは、ポリトリメチレテレフタレート（ＰＴＴ）、ポリブチレンテレフタレート（ＰＢＴ）であり、特に、ＰＴＴ及びＰＢＴのブレンドポリマーあるいは共重合体ポリマーである。
【００３８】
好ましいＰＴＴとＰＢＴのブレンドあるいは共重合の割合は、ＰＢＴの割合（ＰＢＴ％）が、１２重量％以上４５重量％以下である。この範囲のＰＢＴを添加することで、ＰＴＴ単独ポリマーに比べて延伸性が向上し、得られる繊維は高強力で初期弾性率も高く且つ弾性回復率も良好となる。ＰＢＴ％が１２重量％未満ではＰＴＴ単独ポリマーの性質と大差無く、４５重量％を超えると弾性回復率が低下する。
【００３９】
また、地組織の緯糸を構成する繊維としては、例えばポリエステル、ポリアミド、芳香族ポリアミド、ポリビニルアルコール及びポリオレフィン等が挙げられる。好ましくは、変形復元性が優れているポリエステル、ポリアミドを用いるとよい。
【００４０】
また、高収縮のマルチフィラメントを構成するポリマーとしては、ポリエステル、ポリアミド、ポリオレフィンが挙げられる。好ましくは、他成分５〜１５モル％を共重合したポリエステルである。
【００４１】
織物構造２３の経糸については、高収縮糸２１と同様のものを用いるとよい。また、緯糸についても地組織の緯糸と同様のものを用いるとよい。
【００４２】
立体織物構造体の圧縮性能は、骨格を構成する扁平モノフィラメント（経糸２０ａ）の繊度及びマルチフィラメント（高収縮糸２１）の収縮率により決まる。同一の立体織物構造体において各層に異なる圧縮特性を与えるには、各層のマルチフィラメントの収縮率を変えることは現実的でないため、各層の扁平モノフィラメントの繊度を変えるのが有効である。
【００４３】
すなわち、各層の扁平モノフィラメントの繊度を変えることで圧縮特性の異なる層を組み合わせた立体織物構造体を得ることができ、立体織物構造体のクッション特性をきめ細かく調整することが可能となる。例えば、繊度の小さい扁平モノフィラメントを用いて比較的小さい荷重で変形する柔らかい層構造を構成し、繊度の大きい扁平モノフィラメントを用いて荷重が増加しても底突き感のない剛性の高い硬い層構造を組み合せることで、荷重を加えた際に先に柔らかい層構造が主に圧縮されて硬い層構造の変形が抑えられ、硬い層構造が沈むように変形するため、安定したクッション特性を備えた立体織物構造体が得られる。また、柔かい層構造を硬い層構造の上層に配設することで、低荷重領域では柔らかい層構造が圧縮変形して当りが柔かくなり、高荷重領域では硬い層構造によりクッション性が維持されて底突き感を抑えることができ、優れたクッション性を発揮することが可能となる。
【００４４】
以上説明したような素材からなるクッション体２を出入口部３から袋状カバー体１内に挿入し、クッション体２の先端部分がガイド部５と上面部分１０との間に入り込んでクッション体２が袋状カバー体１に内包された状態とする。そして、導入口部４を温風発生装置に接続して導入口部４から温風を流入させる。流入した温風はガイド部５に沿ってクッション体２の下面側に流通するようになるが、下面部分１１の通気度がクッション体２の通気度よりも小さいために温風はクッション体２の方に流入するようになる。
【００４５】
そして、クッション体２に流入した温風は、クッション体２全体に拡がるように流通して上面側から流出するようになる。その際に上面部分１０の通気度がクッション体２の通気度よりも小さいために、温風がクッション体２全体に行き渡った状態で上面部分１０から吹き出すようになり、上面部分１０全体から温風が吹き出すようになって上面部分１０の温度分布がほぼ一様になる。そして、上面部分１０から温風が吹き出しているので、上面部分１０よりも通気度の小さい下面部分１１から温風の吹き出しが抑止されて、袋状カバー体１内に導入された温風は主に上面部分１０から吹き出すようになるため、上面部分１０を短時間でほぼ一様に温めることができる。
【００４６】
また、保温用マットに被術者が横臥した状態では、クッション体２が上述した力学特性を備えているため、クッション体２が潰れて温風の流通が滞ることを防止することができ、上面部分１０からのほぼ一様な温風の吹き出しを維持して安定した温度分布状態を保つことが可能となる。そのため、被術者の体温に合わせて温風の温度を調整することで、体温を維持するように容易に体温調節を行うことができ、被術者が低体温状態に陥ることを防止できるようになる。また、上面部分１０全体からほぼ一様に温風が吹き出すため、ペット等の小動物を乾燥させる場合にも体全体に満遍なく温風が当るようになって効率よく乾燥させることができる。
【００４７】
上述したように、温風を効率よく流通させて上面部分１０から吹き出すようにすることができるので、保温用マットに用いる温風発生装置は、温風の温度及び風量が調整可能なものであればよく、市販の小型の温風発生装置を使用することができる。そのため、保温用マットを使用する場合のコスト負担を軽減するとともに容易に移動させて様々な場所に設置することが可能となって汎用性を高めることができる。例えば、被術者が動かせない状態の場合でも被術者のもとに保温用マットを持ち込んで手術や治療等を行うことが可能である。
【００４８】
また、マット自体が柔軟性を備えているため、被術者を包み込むようにして、患部のみを露出した状態にすることもでき、被術者の体温を維持した状態を保ちながら手術や治療等を行うことが可能となる。手術や治療以外でも、介護用ベッド等の敷布団の上に保温用マットを敷いて使用すれば、被介護者の体を温めるとともに床ずれの予防に有効である。
【００４９】
さらに、本発明に係る保温用マットは、従来の伝熱中心のマットとは異なり、温風対流による保温であり、かつクッション体２は体圧分散性が良好であるため身体に対する圧迫が小さく局部的に圧迫されることもなくなるので、低温火傷等の予防に有効と考えられる。
【００５０】
また、袋状カバー体１からクッション体２を取り出して別々に洗濯や消毒等を簡単に行うことができ、常に良好な衛生状態で使用することが可能となる。
【００５１】
図３に示す立体織物構造体をクッション体２に用いた場合には、各層の連通空隙部２２に流れ込んだ温風は、連通空隙部２２内を流通して短時間で全体に拡がるようになるため、クッション体２全体に温風が短時間で行き渡るようになり、上面部分１０全体から一様に温風が吹き出して短時間で使用温度状態とすることができる。また、被術者が横臥した状態でも、図４に示すように、連通空隙部２２が圧縮されて潰れてしまうことがないため、温風をスムーズに行き渡らせることが可能となり、上面部分１０において安定した温度状態を保つことができる。
【００５２】
図６は、図１に示す実施形態の変形例に関する平面図であり、図７は、図６のＢ−Ｂ断面図である。保温用マットの袋状カバー体１の内部は、２つの仕切り部６ａ及び６ｂにより仕切られて３つの領域が形成されている。仕切られた各領域には、それぞれクッション体２ａ〜２ｃが挿入されている。仕切り部６ａ及び６ｂは、導入口部４からの温風の流入方向に沿うように形成されており、導入口部４の近傍には、それぞれの領域にガイド部５ａ〜５ｃが設けられている。そのため、導入口部４から流入した温風はガイド部５ａ〜５ｃによりクッション体２ａ〜２ｃの下面側に導入されて、各クッション体全体に拡がるように流通して上面部分１０から一様に吹き出すようになる。したがって、上面部分１０の温度分布は一様となって良好な温度状態を得ることができる。この例では、仕切り部を設けることで、仕切り部で簡単に折り曲げることが可能となる。そのため、例えば、ペット等の小動物に手術する場合等において、小動物の両側に保温用マットを折り曲げて包み込むように支えることで、小動物の体温を維持しながら安定した姿勢に保つことが可能となり、安定した状態で手術を行うことができるようなる。
【００５３】
なお、以上説明した例では、温風を保温用マットに導入して上面部分から温風を吹き出すようにしているが、冷風を導入して上面部分から吹き出すことで低温状態を保つようにすることもできる。
【実施例】
【００５４】
［実施例１］
袋状カバー体として、上面部分に、通気度１０ｃｍ3／ｃｍ2／秒のポリエステル繊維からなる織地（帝人ファイバー株式会社製特殊高密度構造織物レクタス（登録商標））を用い、下面部分、導入口部の部分及びガイド部に、通気度０.６ｃｍ3／ｃｍ2／秒のポリエステル繊維からなる織地（カレンダー加工を施したレクタス）を用いた。
【００５５】
各部位を縫製し、出入口部にはファスナーを取り付けてクッション体の出し入れを可能とした。ガイド部として幅２０ｃｍの織地を図１及び図２に示すように導入口部の近傍に取り付けた。袋状カバー体の外形サイズは、幅６０ｃｍで長さ１００ｃｍとした。
【００５６】
クッション体として、図３に示す立体織物構造体を用いた。立体織物構造体に使用する扁平モノフィラメントとしては、ＰＴＴ及びＰＢＴのブレンドポリマーにより製造された繊度６６０ｄｔｅｘと４４０ｄｔｅｘの２種類の扁平モノフィラメントを用いた。扁平モノフィラメントの扁平度（Ｈ）はいずれも２．０で、沸水収縮率（ＢＷＳ）はそれぞれ１．７％と１．９％であった。高収縮マルチフィラメントとしては、イソフタール酸及び１１モル％共重合ポリエステルチップにより製造された６６０ｄｔｅｘと３３０ｄｔｅｘのマルチフィラメントを用いた。マルチフィラメントの沸水収縮率（ＢＷＳ）はそれぞれ３５％と３２％であった。
【００５７】
扁平モノフィラメント及び高収縮マルチフィラメントを用いて図３に示す立体織物構造体を製織した。高収縮糸２１として６６０ｄｔｅｘの高収縮マルチフィラメントを中間３層に配置した。織物構造２３の経糸として３３０ｄｔｅｘの高収縮マルチフィラメントを最上面、最下面に配置した。経糸密度は各層３６本／ｉｎｃｈである。経糸２０ａとして、４４０ｄｔｅｘの扁平モノフィラメントを上２層に、６６０ｄｔｅｘの扁平モノフィラメントを下２層に配置した。経糸密度は各層３６本／ｉｎｃｈである。緯糸２０ｂ及び織物構造２３の緯糸として２２０ｄｔｅｘの丸断面モノフィラメント（ユニプラス社製）を用い、レピア織機で変形５重織物を製織した。また、中間の高収縮糸２１との交差部にズレ止め用として低融点ポリエチレンテレフタレートからなる紡績糸（２０／１双糸）を使用した。製織された織物を１５０℃で２分熱セットし、織物の経糸方向に３０％収縮させた。
【００５８】
得られた立体織物構造体の断面写真を図８に示す。厚さが３０ｍｍの４層構造で、空隙率（全体積に占める空隙の割合）９５％であり、最上面及び最下面の織物構造は平面状に形成されている。立体織物構造体の通気度は３１０ｃｍ3／ｃｍ2／秒、７５％圧縮応力は３１０Ｎであった。
【００５９】
立体織物構造体を幅５２ｃｍ及び長さ９２ｃｍのサイズで内部の連通空隙部が長手方向となるように切断してクッション体を得た。クッション体は、内部の連通空隙部が袋状カバー体の長手方向と一致するように袋状カバー体に挿入し、クッション体の先端部を上面部分とガイド部の間に入り込むようにセットした。
【００６０】
袋状カバー体の導入口部に温風発生装置（株式会社東京メニックス製）を接続し、温風発生装置の温風送出口における温風の温度を４０℃及び風量レベルを５０％に設定した。そして、温風発生装置から導入口部に温風を流入して上面部分から温風を吹き出させ、温風が吹き出してから１０分後及び３０分後の上面部分の表面温度を温度計（横河電機株式会社製）により測定した。表面温度の測定は、上面部分の長手方向の中心線上において導入口部から１０ｃｍ内側の位置（Ｘ点）、中点位置（Ｙ点）、出入口部から１０ｃｍ内側の位置（Ｚ点）で行った。また、各点の上方に１０ｃｍ離れた位置でも同様に温度を測定した。なお、測定を行った部屋の室温は２３℃であった。
【００６１】
測定結果を図９に示す。短時間で上面部分全体の温度が上昇して良好な温度分布が得られ、１０ｃｍ上方位置でも保温効果が確認された。ペットの犬の手術用として試験的に使用したところ、低体温等の血流異常が生じることなく良好な評価を得ることができた。
【００６２】
［実施例２］
上面部分として、通気度５０ｃｍ3／ｃｍ2／秒のポリエステル繊維からなる平組織の織物を使用した以外は、実施例１と同様に保温用マットを作成して実施例２とした。温風発生装置の風量レベルを８０％に設定して温風を流入させて実施例１と同様の温度測定を行った。測定結果を図９に示す。上面部分からの温風の吹き出し量が増加したことにより１０ｃｍ上方位置の温度が実施例１に比べて上昇している。実施例２のマットを敷いたケースの中で、入浴治療を終えた小型犬の乾燥を行ったところ、小型犬は嫌がることなくマット上でリラックスした状態となっており、約５０分で全身乾燥を行うことができた。
【００６３】
［実施例３］
実施例１において、ガイド部を取り付けていない保温用マットを作成して実施例３とした。実施例１と同様の温度測定を行った結果を図９に示す。実施例１に比べて温度ムラが生じるものの上面部分全体の温度上昇がみられ、概ね良好な温度状態を実現することができた。
【００６４】
［比較例１］
実施例１において、上面部分として下面部分と同じ織物（通気度０.６ｃｍ3／ｃｍ2／秒）を使用し、それ以外は実施例１と同様に保温用マットを作成して比較例１とし、実施例１と同様に温度測定を行った。測定結果を図９に示す。上面部分の表面温度は上昇するものの温風の吹き出しがほとんどないため、１０ｃｍ上方位置の温度がほとんど上昇しないため、十分な保温効果を得ることができない。
【００６５】
［比較例２］
実施例１において、上面部分として通気度１００ｃｍ3／ｃｍ2／秒のポリエステル繊維からなる平織物を使用し、それ以外は実施例１と同様に保温用マットを作成して比較例２とし、実施例１と同様の温度測定を行った。測定結果を図９に示す。上面部分から温風が局部的に吹き抜けるため一様な温度分布が得られていないことがわかる。比較例２において風量レベルを上げることで温度分布を改善することも考えられるが、風量レベルを上げると吹き出す温風の風圧が強い箇所が生じたり、温風発生装置の騒音が大きくなって好ましくない。
【００６６】
［実施例４］
実施例１において、クッション体の連通空隙部が導入口部からの温風の流入方向と交差する方向に沿うように袋状カバー体に挿入し、それ以外は実施例１と同様に保温用マットを作成して実施例４とし、実施例１と同様に温度測定を行った。測定結果を図９に示す。実施例１に比べて温度上昇が遅くなるものの上面部分全体の温度上昇がみられ、概ね良好な温度状態を実現することができた。
【００６７】
＜使用試験＞
実施例１で用いた立体織物構造体を幅８５ｃｍ及び長さ１９０ｃｍに切断して得られたクッション体を、実施例１と同じ素材で幅９０ｃｍ及び１９６ｃｍのサイズに作成した袋状カバー体に挿入して保温用マットを作成した。得られた保温用マットをパラマウントベッド株式会社製ベッド（パラケア（スーパーマットレス）ＫＥ６５１）の上に敷き、実施例１と同様の方法で温風をマットに送入した。保温用マットの上面に被験者が仰向けで寝た状態で被験者の腰部に加わる体圧を体圧分布測定装置（ＡＢＷ社製ＥＲＧＯＣＨＥＣＫ）で測定した。被験者として健常者６人（Ａ〜Ｆ）に参加してもらって試験を行った。
【００６８】
比較例として、実質的に通気性のないポリエステルの高密度タフタ織物にウレタンコートした基布（通気度０．２ｃｍ3／ｃｍ2／秒以下）を用い、上述した袋状カバー体と同様の幅９０ｃｍ及び長さ１９６ｃｍのサイズの袋状カバー体を作成した。そして、温風を送入した場合の膨らみを抑えるために、図６に示すような２箇所の仕切り部をミシン縫いにより形成した。この比較例では、実施例１のようなクッション体を袋状カバー体内に挿入せず温風のみを吹き込んで、上述した試験と同じ条件で体圧を測定した。
【００６９】
図１０に測定結果を示す。測定結果は、各被験者の仰向けに寝た状態における最大体圧を示しており、最大体圧となった部位はほとんどの場合仙骨部位であった。測定結果をみると、袋状カバー体にクッション体が挿入されていない場合には、いずれの被験者においても最大体圧が著しく減少していることがわかる。一般に、体圧が４０ｍｍＨｇを超えると褥瘡になる確率が大きくなるといわれており（例えば、東京都養育院管理部編集「褥瘡病態とケアー」ｐ．２９（１９８７）参照）、実施例に示す保温用マットは、体圧が分散して圧迫による血流阻害が少なく、褥瘡予防に有効であると考えられる。また、手術中の保温に使用した時でも、圧迫が少なく低温火傷等の発生を抑えることが期待できる。
【符号の説明】
【００７０】
１・・・袋状カバー体、２・・・クッション体、３・・・出入口部、４・・・導入口部、５・・・ガイド部、６・・・仕切り部、１０・・・上面部分、１１・・・下面部分、２０・・・地組織、２１・・・高収縮糸、２２・・・連通空隙部、２３・・・織物構造
【図１】
2013172876.tif 000003
【図２】
2013172876.tif 000004
【図３】
2013172876.tif 000005
【図４】
2013172876.tif 000006
【図５】
2013172876.tif 000007
【図６】
2013172876.tif 000008
【図７】
2013172876.tif 000009
【図９】
2013172876.tif 000010
【図１０】
2013172876.tif 000011
【図８】
2013172876.tif 000012